(57)【要約】【課題】  圧子の先端形状を高い精度の所望形状として、パイルアップやシンクインの効果を抑制し、精度と再現性良くナノインデンテーション試験を行うことができる新規なナノインデンテーション試験用圧子を提供する。【解決手段】  単結晶基板上に異方性エッチング処理を施して得られた所定形状の凹型上で形成され、取り出された多結晶ダイヤモンドの膜であって、その先端が四角錐形状に形成された圧子膜２と、中間基材３を介して当該圧子膜２を固定支持する測定用ホルダー４とから構成される。【選択図】  図１
2014240851.tif 000002
【特許請求の範囲】
【請求項１】
単結晶基板に異方性エッチング処理を施すことにより圧子の先端形状を前記単結晶基板の結晶構造に基づく所定角度の正多角錐形状とするための凹型を作製し、ダイヤモンド結晶成長の核となるナノダイヤモンド粒子を一層以上の厚みで焼結に必要な量を前記凹型の上に塗布してから熱ＣＶＤ法にて前記凹型に膜堆積させることにより焼結層を形成しつつ先端部の曲率半径を５０ｎｍ以下とした正多角錐形状の硬質膜を合成し、前記硬質膜をナノインデンテーション法における正確な先端形状の圧子先端部とすることを特徴とするナノインデンテーション試験用圧子の製造方法。
【請求項２】
前記単結晶基板に前記凹型を所定間隔で多数作製し、それら前記凹型に前記硬質膜を合成し、前記硬質膜と中間基材を接着剤にて接着固定し、前記中間基材の厚み方向にダイシング加工にて所定深さの切り込みを入れてから前記凹型を外し、その後、前記中間基材と測定用ホルダーを接着剤にて接着固定することを特徴とする請求項１記載のナノインデンテーション試験用圧子の製造方法。
【請求項３】
前記単結晶基板からなる前記凹型に合成された前記硬質膜は導電性物質がドーピングされたダイヤモンド膜であり、前記中間基材と前記測定用ホルダーがいずれも導電性を有しており、前記接着剤がいずれも導電性接着剤であり、前記接着固定することによって前記硬質膜と前記測定用ホルダーを導通させることを特徴とする請求項２記載のナノインデンテーション試験用圧子の製造方法。
【請求項４】
前記単結晶基板がシリコン（Ｓｉ）であり、Ｓｉの（１１１）面に対して前記異方性エッチング処理を施すことによって前記硬質膜を正三角錐形状として前記圧子先端部の稜角を９０°とするか、または、Ｓｉの（１００）面に対して前記異方性エッチング処理を施すことによって前記硬質膜を正四角錐形状として前記先端部の稜角を９０°とすることを特徴とする請求項１から３のいずれか一項記載のナノインデンテーション試験用圧子の製造方法。
【請求項５】
ダイヤモンド結晶成長の核となるナノダイヤモンド粒子を一層以上の厚みで焼結に必要な量を膜堆積させることにより焼結層を形成しつつ先端部の曲率半径を５０ｎｍ以下とした正三角錐形状または正四角錐形状の硬質膜と、前記硬質膜上に接着された中間基材と、前記中間基材上に接着された測定用ホルダーを備え、圧子先端部の稜角が９０°であることを特徴とするナノインデンテーション試験用圧子。
【請求項６】
前記硬質膜は導電性物質がドーピングされたダイヤモンド膜であり、前記中間基材と前記測定用ホルダーがいずれも導電性を有しており、それらを導電性接着剤によって接着したことによって前記硬質膜と前記測定用ホルダーが導通していることを特徴とする請求項５記載のナノインデンテーション試験用圧子。
【請求項７】
前記測定用ホルダーが円柱形状であり、前記測定用ホルダー上に位置検出用のセンサが接着されていることを特徴とする請求項５または６記載のナノインデンテーション試験用圧子。
【発明の詳細な説明】
【技術分野】
【０００１】
本発明は、ナノインデンテーション試験用圧子及びその製造方法に関する。
【０００２】
ナノインデンテーション法は圧子に微小荷重を加えて試料に押し込むことで試料の微小領域の機械的特性を評価する材料試験法であり、局所的な機械的特性の値が必要とされる膜などの材料を直接的に評価できる試験方法である。
【０００３】
実際のナノインデンテーション法による測定は、まず荷重変位曲線を測定し、試料の硬さや弾性率を計算するが、その計算においては圧子の押込み深さから圧子と試料が接触している面積を求めるため、測定値の精度には接触面検出と圧子先端形状の補正方法が密接に関連してくる。通常は、均一な硬さや剛性率と仮定した溶融石英などの標準片を予め測定し、標準片の測定値が一定になるように圧子形状を校正し、その後に試料の測定を行うことが多く、それが一般的な方法とされている。
【０００４】
ナノインデンテーション法で用いられる測定する圧子には、ダイヤモンドなどの高い硬度の材料が用いられており、標準的な圧子先端形状としては、図１５に示すビッカース（Vickers）型圧子と、図１６に示すベルコビッチ（Berkovich）型圧子の２種類がある（非特許文献１）。Vickers型圧子は対面角が１３６度の四角錐形状であり、Berkovich型圧子は対稜角が１１５度の三角錐形状である。しかしながら、実際の圧子先端形状は研磨によって作製されるため理論的形状とは異なり尖っておらず、意図せずに丸くなっている。例えば、図１７（ａ）は既存のVickers型圧子を横方向から観察したＳＥＭ画像であり、図１７（ｂ）は既存のBerkovich型圧子を横方向から観察したＳＥＭ画像であるが、いずれも圧子先端が丸くなっていることが判る。非特許文献１によれば、ＳＥＭとＡＦＭから求められた圧子先端の曲率半径ｒｓは、Vickers型圧子が１，０１７ｎｍであり、Berkovich型圧子が５４５ｎｍと記載されている。これは、先端が球形状であるとして近似した値であるが、実際の圧子は高さが１，０００ｎｍ以下から緩やかに変化している。
【０００５】
上述したように従来の圧子は研磨によって作製されるが、局所的な加工圧力の違いなどによってその先端形状は模式図のようには尖っておらず、意図しない鈍った形状となっている。そこで、実際の試験機においては、まずガラスなどの一様な硬さや剛性率をもつと想定されるバルク標準片にて測定を行い、その標準片にて硬さが一定になるように接触面積を求め、それをベースにした補正を行ってから試験を実施する。つまり、標準片の接触条件をもとに、接触している面積関数を求めていることになる。しかしながら、前記標準片で使用した材料と測定する試料材料の圧子周辺部の変形過程の違い、さらには圧子の理論的な形状と実際の圧子形状の違いなどから、上記補正が有効でない場合が多い。数十ｎｍの膜を評価するようなナノレベルの試験を行う場合、圧子先端と膜表面で発生する現象「パイルアップ(pile-up)とシンクイン(sink-in)」が実際の接触面積を変化させるため、計算される機械的特性値はバルクの測定値と大きく異なる。例えば、バルクの金を試験した場合、圧子の押込みによってパイルアップ現象が観察される。さらに膜では基板が膜より硬いために、膜の一部が横方向へ変形移動して盛り上がる非常に大きなパイルアップ現象が観察される。これらの結果は、バルク標準片の材料で補正した場合と、実際の試験片との圧子の接触面積が求めた計算値と大きく異なることを意味し、得られた測定結果の大きな誤差になっている。
【０００６】
これらの問題点をなくすためには、その先端を理論的に尖った圧子とする必要がある。しかし、ダイヤモンド圧子は硬くて研磨し難く、研磨に多大な時間を要する。また多角錐形状、特に四角錐形状の圧子は原理的に稜線部分が発生するため、研磨条件のみならず位置決めなどによっても先端が鈍るため、それら圧子先端を尖らすことは非常に困難である。このため研磨された圧子の先端形状には大きな個体差があることになり、ナノレベルの試験の場合、その差が試験条件の大きなばらつきとなる問題があった。仮に研磨によってダイヤモンド製の圧子を理論どおりに尖らせることが出来たとしても、先端の尖った圧子は試験により損傷し易く、高価なダイヤモンド製の圧子を頻繁に試験交換することは費用が嵩むため現実的な解決法にはならないことも問題である。
【０００７】
上述の問題点を改善するための方法としては、圧子先端形状を正確な所定形状とすることはもちろんであるが、それと同時に圧子と試料が接触している面積を正確に求める方法も必要とされる。従来の圧子の深さから接触面積を求める方法では、材料による接触界面での挙動の違いがあり、単に計算するのではなく、その状態を正確に評価する手法が求められている。
【０００８】
これまで、ナノインデンテーション法で用いられる圧子先端部の変形現象の対応や微細加工用のダイヤモンド工具の製造に関して各種取り組みがなされている。
【０００９】
特許文献１には、ナノインデンテーション法で用いられる圧子の形状に関して、圧子先端形状が丸くなっていることを前提として、圧子先端形状補正を容易とするために、圧子側面の特定の部位に意図的に凸部（又は凹部）を設けることが記載されている。しかし、上述したように非特許文献１では、ナノインデンテーション法で用いられる圧子の形状に関して、圧子先端形状が丸くなっていることにより、圧子先端形状補正が十分に機能しない場合があることや、圧子先端と膜表面で発生する現象、すなわち「パイルアップとシンクイン」が実際の投影断面積を大きく変化させる現象を数十nmの膜を評価する試験を例として挙げている。そして、この現象のために、計算される機械的特性の値が大きく変化することが、この手法の課題として記載されている。
【００１０】
特許文献２や非特許文献３には、微細加工用のダイヤモンド工具の製造方法に関して、シリコンウエハに異方性エッチングを施して小突起のための凹型を形成し、ＣＶＤ（Chemical Vapor Deposition）法によってダイヤモンドを蒸着し、その後上記凹型を溶解させて、四角錐形状や三角柱形状等のダイヤモンド工具を作製するとの記述がある。
【００１１】
非特許文献２には、ＡＦＭ（Atomic Force Microscope）のカンチレバー用のダイヤモンド工具の製造方法に関して、シリコンウエハに異方性エッチングを施して小突起のための凹型を形成し、次に等方性エッチングを施して先端部に丸みをつけ、ＨＦ−ＣＶＤ（Hot-filament Chemical Vapor Deposition）法によってダイヤモンドを堆積させ、その後、上記凹型をエッチングによって溶解させて、四角錐形状の工具を作製するとの記述がある。
【００１２】
特許文献３には、工具や半導体デバイスとして用いるダイヤモンド成形体の製造方法に関して、モリブデン板にエッチングを施して小突起のための凹部を形成し、プラズマジェットＣＶＤ法によって、ダイヤモンド膜を成長させ、その後上記凹部から抜き出すか、上記凹部をエッチングによって溶解させて、凸形状のダイヤモンド体を作製するとの記述がある。
また特許文献４には、半導体デバイスとして用いるため、シリコンウエハに異方性エッチングを多重ステップで施すなど、異方性エッチングを利用した方法の記述がある。
【先行技術文献】
【特許文献】
【００１３】
【特許文献１】特開２００５−２６５７３１号公報
【特許文献２】特開２００４−２６８２３６号公報
【特許文献３】特開平８−２７５７５号公報
【特許文献４】特開平３−１３２０３１号公報
【非特許文献】
【００１４】
【非特許文献１】“ナノインデンテーション法による膜材料の評価と応用”，岩坪聡，片山繁雄，材料試験技術，Vol.53, No.2, Page86-92 (2008.04.15)
【非特許文献２】“シリコンモールドを用いたダイヤモンドアレイ工具の開発と応用”，川堰宣隆，小幡勤，他，精密工学会誌，Vol.72, No.8, Page1025-1029 (2006.01.11)
【非特許文献３】“ダイヤモンドアレイ工具を用いた研削加工に関する研究”，林弘樹，小幡勤，他，砥粒加工学会学術講演会講演論文集，巻:２００３ Page 179-180
【発明の概要】
【発明が解決しようとする課題】
【００１５】
上述したように、既知の圧子はナノレベルの領域ではその圧子先端形状が意図せず丸くなっている。ナノインデンテーション法では、均一な硬さや剛性率と仮定した標準片の試験にて、圧子先端形状補正を行うことが通例であるが、標準片の材料特性と圧子先端形状によって、その補正値が変化する。それは、試料表面で発生するパイルアップやシンクインはその値に大きく影響し、計算された硬さが実際の状態と乖離する場合が多く、予測不可能な値となることがある。また、圧子の先端を研磨する既知の加工方法では加工ばらつきが大きく、圧子先端形状を正確な寸法で所定形状にできているとはいい難い。さらに、作製された圧子の先端形状が個々にばらつき、一定していないという問題もある。このように、高精度な圧子を経済的に製造する方法がいまだ確立していないことから、高精度に研磨された高額な圧子を使用しているのが実情である。
【００１６】
そこで本発明の目的は、半導体技術によって圧子先端形状を原理的に正確な所定形状とし、同様な寸法形状の圧子を一つの大きな型から多数個製造できるナノインデンテーション試験用圧子の製造方法と、圧子先端形状がパイルアップやシンクインの影響を受けにくい、より鋭角で正確な角錐形状をもつ圧子を実現することによって、試験片の材料による接触面積の違いを少なくし、精度良くナノインデンテーション試験を行うことができる新規なナノインデンテーション試験用圧子を提供することにある。
【課題を解決するための手段】
【００１７】
本発明のナノインデンテーション試験用圧子の製造方法は、単結晶基板に異方性エッチング処理を施すことにより圧子の先端形状を前記単結晶基板の結晶構造に基づく所定角度の正多角錐形状とするための凹型を作製し、ダイヤモンド結晶成長の核となるナノダイヤモンド粒子を一層以上の厚みで焼結に必要な量を前記凹型の上に塗布してから熱ＣＶＤ法にて前記凹型に膜堆積させることにより焼結層を形成しつつ先端部の曲率半径を５０ｎｍ以下とした正多角錐形状の硬質膜を合成し、前記硬質膜をナノインデンテーション法における正確な先端形状の圧子先端部とすることを特徴とする。
本発明は、前記単結晶基板に前記凹型を所定間隔で多数作製し、それら前記凹型に前記硬質膜を合成し、前記硬質膜と中間基材を接着剤にて接着固定し、前記中間基材の厚み方向にダイシング加工にて所定深さの切り込みを入れてから前記凹型を外し、その後、前記中間基材と測定用ホルダーを接着剤にて接着固定することを特徴とする。
本発明は、前記単結晶基板からなる前記凹型に合成された前記硬質膜は導電性物質がドーピングされたダイヤモンド膜であり、前記中間基材と前記測定用ホルダーがいずれも導電性を有しており、前記接着剤がいずれも導電性接着剤であり、前記接着固定することによって前記硬質膜と前記測定用ホルダーを導通させることを特徴とする。
【００１８】
本発明では、予め単結晶基板の上面に所望のエッチング領域のためのマスク形成を行い、当該マスクの上から異方性エッチング処理を施すことによって、単結晶基板の上面に所定形状の凹みを形成したものを凹型とし、当該凹型を前記成形体の型として利用する。本発明によれば、既知の半導体製造プロセスによって、１つの単結晶基板から同時に複数の前記凹型が得られ、前記成形体を多数同時に製造することができるとともに、原理的に同じ形状のものを再現性よく製造することができるという特徴をもつ。また、研磨などの機械的加工ではなく、単結晶材料固有の浸食によって形成した凹型には、原子レベルの形状精度を持たせることができる。つまり、前記凹型の上に緻密な膜を堆積させることができれば原子レベルの形状精度にて尖った圧子を作製することができる。
【００１９】
上記圧子を作製する過程では、従来の膜本体を主に利用する方法と異なり、前記凹型と硬質膜の界面部分の初期成長領域を圧子先端の表面として使用するため、前記界面部分の硬さや表面粗さの管理が重要になる。本発明によれば、前記凹型の上にダイヤモンド結晶成長の核となるナノダイヤモンド粒子を塗布することで、初期成長段階で発生するランダムな成長を抑制し、硬い膜を作製することができる。さらに、ＣＶＤ法などの薄膜堆積中の高い基板温度を利用することで、結晶成長の促進とともに、前記硬質膜の下のナノダイヤモンド粒子の焼結層の効果により、数十ｎｍの先端形状で、バルクのダイヤモンドに匹敵する硬さの圧子を大量に作製することができる。
【００２０】
前記単結晶基板としては、シリコン（Ｓｉ）やガリウムヒ素（ＧａＡｓ）、リン酸カリウム（ＫＨ２ＰＯ４）等が挙げられる。前記マスキング処理におけるマスク材料としては、窒化シリコン膜や高分子膜（レジスト）等が挙げられる。前記異方性エッチング処理の方法としては、ウエットエッチングとドライエッチングがあるが、エッチングによる寸法精度の観点からはウエットエッチングが好ましい。前記異方性エッチング処理のエッチング材料としては、水酸化カリウム（ＫＯＨ）、水酸化ナトリウム（ＮａＯＨ）、水酸化セシウム（ＣｓＯＨ）、アンモニア水（ＮＨ４ＯＨ）水酸化テトラメチルアンモニウム（ＴＭＡＨ）、エチレンジアミンピロカテコール（ＥＤＰ）、ヒドラジン（Ｎ２Ｈ４）アンモニア（ＮＨ４ＯＨ）＋過酸化水素水（Ｈ２Ｏ２）＋水（Ｈ２Ｏ）液、硫酸（Ｈ２ＳＯ４）＋過酸化水素水（Ｈ２Ｏ２）＋水（Ｈ２Ｏ）液、臭素（Ｂｒ２）＋メタノール（ＣＨ３ＯＨ）液などが挙げられ、前記基板材料により適宜選択する。
【００２１】
前記凹型の所定形状の凹みとは、多角錐形状（多角錐台形状を含む）に対応した底形状の凹みのことである。前記異方性エッチング処理を十分に施すことで、多角錐形状に対応した底形状の凹みが得られ、前記異方性エッチング処理を途中で終了した場合は多角錐台形状と対応した底形状の凹みが得られる。
【００２２】
前記硬質膜とは、一般にビッカース硬さＨＶが１０００を越える膜を指しており、前記硬質膜の材料としては、結晶性ダイヤモンド、ダイヤモンドライクカーボン（ＤＬＣ）、窒化チタン（ＴｉＮ）、炭窒化チタン（ＴｉＣＮ）、窒化チタンアルミニウム（ＴｉＡｌＮ）、窒化クロム（ＣｒＮ）、立方晶窒化ホウ素（ＣＢＮ）等が挙げられる。また前記単結晶基板の材料としては、シリコン（Ｓｉ）やリン酸カリウム（ＫＨ２ＰＯ４）等が挙げられる。前記硬質膜を形成する膜形成方法としては、ＣＶＤ（Chemical Vapor Deposition）、ＰＶＤ（Physical Vapor Deposition）のスパッタリング、イオンプレーティングなど既知の膜形成方法が挙げられる。
【００２３】
本発明は、前記単結晶基板がシリコン（Ｓｉ）であり、Ｓｉの（１１１）面に対して前記異方性エッチング処理を施すことによって前記硬質膜を正三角錐形状として前記圧子先端部の稜角を９０°とするか、または、Ｓｉの（１００）面に対して前記異方性エッチング処理を施すことによって前記硬質膜を正四角錐形状として前記先端部の稜角を９０°とすることを特徴とする。
【００２４】
本発明では、（１００）面を表面（上面）とするＳｉ基板を利用することで、ビッカース（Vickers）型圧子形態に近い正四角錐形状の圧子が作製でき、前記成形体の先端部分の対稜角を正確に９０°、対面角を７１°(７０．５°)とすることができる。また、（１１１）面を表面（上面）とするＳｉ基板を利用することで、ベルコビッチ（Berkovich）型圧子形態に近い正三角錐形状の圧子が作製でき、前記成形体の先端部分の稜角を正確に９０°とすることができる。この形態と正確な形状により圧子形状に起因する試験誤差を少なくすることができ、ナノインデンテーション試験精度の大幅な向上が見込める。そして、前記異方性エッチング処理の時間を調節することで、電子部品のバンプ材などの強度測定用圧子に好適な三角錐台形状や四角錐台形状の成形体を得ることができる。このとき、精度の高い表面検出を行うためには三角錐台形状や四角錐台形状の成形体の底面部分（電子部品のバンプ材などとの接触面部分）には高い平滑性が求められる。本発明の手法によれば、これに必要な高い平滑性を有する底面部分を有する成形体を容易に作製することができる。
【００２５】
本発明は、ダイヤモンド結晶成長の核となるナノダイヤモンド粒子を一層以上の厚みで前記凹型の上に塗布してから、ＣＶＤ法によって多結晶ダイヤモンド膜を前記凹型に堆積させて前記成形体膜の硬さを向上させることを特徴とする。また本発明は、ナノダイヤモンド粒子を前記凹型の上に焼結に必要な量を塗布してから、ＣＶＤ法によって多結晶ダイヤモンド膜を堆積させて、前記硬質膜と前記凹型との間に焼結層を形成することを特徴とする。
【００２６】
本発明では、予めナノダイヤモンド粒子を前記凹型の上に、少なくとも一層以上の厚みで塗布しておくことで、前記多結晶ダイヤモンド膜の成長核とすることができる。そのため、ランダムに初期成長する従来の方法と違い、均質な結晶粒を持つ結晶膜構造に制御することができ、バルクの人工ダイヤに匹敵する大きな硬さの硬質膜を得ることができる。特に、前記凹型の底部は膜の初期成長段階であるために、従来法では緻密な膜が得られにくく、ナノ粒子による結晶成長の促進作用と焼結作用は、硬い膜を得るための高密度化に適している。作製された膜の硬さは圧子の押し込みによる変形を防ぐためにもなるべく硬い方が測定の精度が上がり好ましい。
一方、基板のナノダイヤモンド粒子は基板との接触面積が小さいことから、基板界面の密着力が弱い傾向がある。そのため、予めナノダイヤモンド粒子を前記凹型の上に塗布しておくことで成形体の前記凹型からの離型が容易となり、本発明の処理方法としては適している。前記ナノダイヤモンド粒子を前記凹型の上に少なくとも一つ塗布するためには、前記ナノダイヤモンド粒子を０．１％程度の薄い濃度で塗布すればよく、このときの塗布方法としては、スピンコート法やディップコート法が挙げられる。前記ナノダイヤモンド粒子を前記凹型の上に焼結に必要な量を塗布するためには、前記ナノダイヤモンド粒子を０．１％よりも濃い濃度で塗布すればよく、このときの塗布方法としては、スピンコート法、ディップコート法、スプレーコート法が挙げられる。
前記ＣＶＤとしては、熱ＣＶＤやプラズマＣＶＤ等があるが、結晶性に優れた硬い膜を形成する観点からは熱ＣＶＤが好ましい。一般的に、熱ＣＶＤ膜はその基板温度から大きな結晶粒が成長し、膜表面が粗くなる傾向を示すが、本発明においては前記ナノダイヤモンド粒子の塗布によって、膜成長が改善され、より緻密な構造になり、膜の硬さに関して大きな改善が見込める。
【００２７】
本発明は、前記異方性エッチング処理を施した後に等方性エッチング処理を施すことにより、前記成形体の先端部分の曲率半径を５００ｎｍ以内で丸くなるように制御する場合がある。
【００２８】
前記異方性エッチング処理の後に、等方性エッチング処理を行うことにより、製造される圧子先端の曲率半径を大きくする方向で適宜制御することができ、前記成形体の先端部分の曲率半径を５００ｎｍ以内で丸くなるように制御することで、被測定試料の材質や形状に応じた最適な寸法形状とすることが容易である。
【００２９】
本発明は、前記チップ（前記成形体と中間基材とが接着剤により接着されたもの）、測定用ホルダー及びそれらを接着する接着剤がいずれも導電性を有する材料からなり、前記成形体と前記測定用ホルダーとが電気的に接続されている構成とすることで、被測定試料が導電性を有する材料からなる場合には、本発明に係る圧子と被測定試料との接触面の接触抵抗値を測定し、当該測定した接触抵抗値から前記接触面の接触面積を算出することができるため、正確な測定を行うことができる。
【００３０】
前記導電性の成形体としては、例えば前記ダイヤモンドの膜にホウ素などの導電性物質をドーピングして抵抗値を下げたものや、窒化チタン、炭窒化チタン、窒化チタンアルミニウム等の導電性材料を使用する。前記導電性の中間基材としては、例えば窒化アルミなどの窒化物、タングステンカーバイトや炭化バナジウムなどの炭化物、ステンレスなどの導電性材料や酸化インジウムスズ（ＩＴＯ）膜で覆われたガラス等のいわゆる導電性ガラスが挙げられる。前記導電性の測定用ホルダーとしては、例えば鉄、ニッケル等の導電性材料、若しくはステンレスなど、これらの導電性材料を含む合金等が挙げられる。
【００３１】
前記接着方法としては、ろう付けや接着剤による接着が挙げられるが、作業性や取り扱いの観点からは接着剤による接着が好ましい。接着剤の材質としては、エポキシ、アクリル、ポリアミド、ポリイミド等の各種接着剤が適用される。接着剤の硬化の種類としては熱硬化性、熱可塑性、嫌気性、ＵＶ硬化性、湿気硬化性等が挙げられる。導電性の圧子の場合の接着剤としては、金、銀、カーボン等の導電性物質をフィラーとして含有した接着剤が好ましい。
【００３２】
前記接着方法のより具体的な例としては次の手順がある。まず、前記単結晶基板に形成された複数の凹型上にそれぞれ硬質膜を堆積させ、当該硬質膜の上に接着剤を塗布し、中間基材を貼り付け、適宜加圧・加熱することで前記成形体の凹み面と中間基材の下面とを接着する。その後、凹型をエッチングにて除去し、中間基材に支えられた凸形状の硬質膜（その先端部分が多角錐形状の硬質膜）を表面に持つチップの集合体を作製する。そして、前記チップの集合体を１個ずつ切り出す、あるいは中間基材に予め切り込み（切り溝）を入れておき、それを起点に割ることで１つの凸形状のチップを作製する。ここでチップとは、中間基材が貼り付けられた凸形状の硬質膜を指す。そして、作製したチップの凸部を下にして、その部分が欠けない程度の硬さのフィルムの上に載せる。前記フィルムとしては、例えばポリアミドやポリイミドなどが挙げられる。前記フィルムの部分は加熱することもできる。そして、前記中間基材の上面に接着剤を塗っておく。
【００３３】
予めナノインデンテーション試験機に前記チップを取り付ける測定用ホルダーをセットしておき、前記試験機に備え付けの光学顕微鏡で、前記フィルム上の成形体の凸部分中央位置となる前記中間基材の上面中央の真上に位置合わせをする。その後、測定用ホルダーを押込む場所に前記試験機のステージを移動し、ホルダーを押込んで前記チップと測定用ホルダーとを接着する。室温で硬化する接着剤の場合は、その場で接着が完了する。加熱して硬化する接着剤の場合は、加熱ステージを使用した押込み行いながら加熱し、加熱後にそのステージを冷却することで、接着剤を完全に硬化させる。そして、前記成形体が測定用ホルダーに固定されたナノインデンテーション試験用圧子が出来上がる。この方法では、前記試験機のステージの位置決め精度が、測定用ホルダーの中心軸と前記成形体の多角形の頂点のずれの精度になるが、前記試験機は一般に１ミクロン程度の位置決め精度を持っているため、非常に高い精度でチップを測定用ホルダーに付けることができる。
【００３４】
本発明のナノインデンテーション試験用圧子は、ダイヤモンド結晶成長の核となるナノダイヤモンド粒子を一層以上の厚みで焼結に必要な量を膜堆積させることにより焼結層を形成しつつ先端部の曲率半径を５０ｎｍ以下とした正三角錐形状または正四角錐形状の硬質膜と、前記硬質膜上に接着された中間基材と、前記中間基材上に接着された測定用ホルダーを備え、圧子先端部の稜角が９０°であることを特徴とする。
本発明は、前記硬質膜は導電性物質がドーピングされたダイヤモンド膜であり、前記中間基材と前記測定用ホルダーがいずれも導電性を有しており、それらを導電性接着剤によって接着したことによって前記硬質膜と前記測定用ホルダーが導通していることを特徴とする。
本発明は、前記測定用ホルダーが円柱形状であり、前記測定用ホルダー上に位置検出用のセンサが接着されていることを特徴とする。
【００３５】
本発明によれば、圧子となる前記成形体（凸形状の硬質膜）が中間基材に貼り付けられたチップが測定用ホルダーの先端部に接着されている構成であるから、前記成形体の先端部が欠けるか破損しても、その都度接着剤を溶かすなどすることで前記チップを測定用ホルダーから取り除いて、新しいチップを測定用ホルダーに再度接着することで、簡便に前記チップのみを交換することができる。上述した導電性のものであれば、窒化アルミ、炭化タングステンなどの窒化物あるいは炭化物セラミックスの中間基材が適用される。前記硬質膜は、ダイヤモンド膜、ドーピングされたダイヤモンド膜、チタンを含有した窒化物膜、チタンを含有した炭化物膜のいずれかであることが好ましい。本発明は、前記成形体，中間基材及び測定用ホルダーがいずれも導電性を有する材料からなり、前記成形体と前記測定用ホルダーとが電気的に接続されていることが好ましい。本発明は、前記成形体の先端部分の曲率半径が５００ｎｍ以内で丸くなっていることが好ましい。
【００３６】
本発明によれば、前記成形体が中間基材に接着されており、ピンセット等で容易にハンドリングできる数ミリメートル角程度の適度な大きさの前記チップが測定用ホルダーに接着されている構成であるから、前記チップの取り扱いがし易く、ナノインデンテーション試験機のある現場で特別な装置を使用することなく、前記測定用ホルダーへの接着交換が容易となる。
【発明の効果】
【００３７】
本発明によれば、異方性エッチングを利用することで精度良く、原子レベルの寸法精度で尖った正多角錐形状に成形した凹型を作製することができ、ナノインデンテーション試験で必要とされる理想的な形状をもつ圧子を同時に多数個作製することができる。例えば前記単結晶基板をシリコン（Ｓｉ）とし、Ｓｉの上面を（１００）面とすることでビッカース（Vickers）型圧子の形状に近い正四角錐形状の成形体を得ることができる。また、Ｓｉの上面を（１１１）面とすることで、ベルコビッチ（Berkovich）型圧子に近い正三角錐形状の成形体を得ることができる。また、その上に硬質膜を支持する中間基材を貼り付け、前記凹型をエッチングして所定形状の成形体を作製し、それと当該成形体を支持する測定用ホルダーと接着する構造のため、高価なセンサー付きのホルダーが再利用でき、ランニングコストの非常に安価な圧子とすることができる。このプロセスは既知の半導体製造プロセスをベースにしているために、同時に多数個製造だけでなく、それらは同一寸法形状とすることができる。
【００３８】
本発明によれば、ＣＶＤ法によって前記凹型上に予め多結晶ダイヤモンドの核となるナノダイヤモンド粒子を塗布し、多結晶ダイヤモンドの膜を堆積させる手法で、バルクダイヤモンドとほぼ同じ硬さを持つ膜を得ることができる。この手法によって、膜の剛性率は約２倍程度上昇し、バルクダイヤモンドと同じ硬さになることが確認できた。この硬さの多結晶ダイヤモンド膜を圧子として利用することによって、これまでの研磨圧子とほぼ同じ機械的特性の圧子として使用することができ、測定値の観点からもまた圧子寿命の点からも、実用上問題ないレベルの圧子を作製することができる。さらに、ＣＶＤガスの供給不足などで膜の成長速度が遅い凹型の底部分の硬さの改善として、ナノダイヤモンド粒子による結晶成長促進作用や焼結作用によって、従来の膜作製法のものより硬い先端を持つ成形体を作製することができる。
【００３９】
本発明に係るナノインデンテーション試験用圧子は、前記成形体の凹み面と中間基材の下面とを接着し、当該中間基材の上面と測定用ホルダーの下面とを接着した後、ナノインデンテーション試験に使用される。前記成形体、中間基材及び測定用ホルダーがいずれも導電性を有する材料からなり、前記導電性接着剤にて前記成形体と測定用ホルダーとが電気的に接続されている構造とすることもできる。その構成で、被測定試料が導電性を有する材料の場合には、本発明に係る圧子と被測定試料との接触面の接触抵抗値を測定し、当該測定した接触抵抗値から前記接触面の接触面積を算出することができ、ナノインデンテーション試験中における正確な接触面積の測定ができる。
【００４０】
これら本発明によって、硬くて先端形状が尖った理論的な形状どおりの圧子で、同じ寸法形状の圧子を一度に大量に製造することができる。そして、ＩＳＯのナノレンジの規格で必要とされる圧子を、高い精度でかつ安価に作製することができる。また、従来では得られない前記圧子先端の曲率半径が５０ｎｍ以下の圧子を作製することができ、その曲率半径を膜の結晶粒の大きさと同程度の２０ｎｍ以下の圧子とすることも可能である。一方、圧子の先端部分の角度が従来の圧子の１３６°や１１５°から７１°あるいは９０°と鋭角になるため、標準片で発生するシンクインやパイルアップの影響を抑制することができ、従来のものより精度良くナノインデンテーション試験を行うことができる新規なナノインデンテーション試験用圧子となる。
【図面の簡単な説明】
【００４１】
【図１】本発明を適用した実施形態のナノインデンテーション試験用圧子を側面から示す図である。
【図２】上記実施形態のナノインデンテーション試験用圧子に取り付ける成形体を示す図であり、（ａ）は底面図であり、（ｂ）は側面図であり、（ｃ）は平面図である。
【図３】本発明を適用した実施形態のナノインデンテーション試験用圧子の製造手順を示す製造工程フロー図である。
【図４】本発明を適用した実施形態のナノインデンテーション試験用圧子の製造手順の他の例を示す製造工程フロー図である。
【図５】上記実施形態の成形体を製造するためのマスク付き単結晶基板を示す模式図である。
【図６】上記マスク付き単結晶基板に対する異方性エッチング処理の初期状態を示す模式図である。
【図７】上記マスク付き単結晶基板に対する異方性エッチング処理の途中状態を示す模式図である。
【図８】上記マスク付き単結晶基板に対する異方性エッチング処理の終了状態を示す模式図である。
【図９】上記異方性エッチング終了後、マスクを除去した状態を示す模式図である。
【図１０】上記マスクを除去した後、硬質膜を形成した状態を示す模式図である。
【図１１】上記硬質膜を形成した後、中間基材を貼り付けた状態を示す模式図である。
【図１２】上記中間基材を貼り付けた後、切り溝を付けた状態を示す模式図である。
【図１３】上記切り溝を付けてから単結晶基板を除去し、１つの凸形状のチップを作製した状態を示す模式図である。
【図１４】上記実施形態の圧子の例として台形状の成形体を示す図であり、（ａ）は側面図であり、（ｂ）は平面図である。
【図１５】上記実施形態の圧子の例として四角錐形状の成形体を示す図であり、（ａ）は平面図であり、（ｂ）は正面図であり、（ｃ）はＡ−Ａ断面図であり、（ｄ）はＢ−Ｂ断面図である。
【図１６】上記実施形態の圧子の例として三角錐形状の成形体を示す図であり、（ａ）は平面図であり、（ｂ）は正面図であり、（ｃ）はＡ−Ａ断面図である。
【図１７】従来のビッカース型の圧子先端形状を示す図であり、（ａ）は側面図であり、（ｂ）は平面図である。
【図１８】研磨処理により作製された従来のベルコビッチ型の圧子先端形状を示す図であり、（ａ）は側面図であり、（ｂ）は平面図である。
【図１９】従来の圧子先端形状を横方向から観察したＳＥＭ画像であり、（ａ）はビッカース型の圧子先端形状のＳＥＭ画像であり、（ｂ）はベルコビッチ型の圧子先端形状のＳＥＭ画像である。
【図２０】本発明を適用した実施形態の圧子製造において、Ｓｉ単結晶基板の（１００）面を利用して作製した凹型の上にダイヤモンド膜を堆積させた成形体の稜線方向断面の透過電子顕微鏡像である。
【図２１】先端半径の異なる各種圧子を用いて、ガラス標準片（種別ＢＫ７）を試験した場合の押込み深さｈと当該圧子とその標準片が接している高さの比率Ｒｐとの関係を示す図である。
【発明を実施するための形態】
【００４２】
本発明を実施するための最良の形態を以下に説明する。
【００４３】
（実施形態）
図１は、本発明を適用した実施形態のナノインデンテーション試験用圧子を側面から示す図である。本実施形態のナノインデンテーション試験用圧子１は、四角錐形状に突出した突出部を有する成形体（圧子膜）２の上面が導電性接着剤からなる接着層６を介して中間基材３の下面に接着固定され、四角板形状の中間基材３の上面が接着層７を介してホルダー４の下面に接着固定されており、円柱形状のホルダー４の上面には位置検出用のフェライトセンサ５が接着固定されている。
【００４４】
ホルダー４の材質は鋼やステンレス等の硬質金属である。中間基材３の材質はガラス、窒化アルミ、又は炭化珪素や炭化ホウ素等の炭化物である。本実施形態では、導電性の圧子膜２とする場合は、多結晶ダイヤモンドにホウ素などの導電性物質をドーピングして抵抗値を下げた膜を使用する。導電性の材料を試験片とする場合、導電性を有する圧子膜２とホルダー４とが電気的に接続されているので、圧子１と試験片との接触面の接触抵抗値を測定し、当該測定した接触抵抗値から前記接触面の接触面積を算出することができる。これにより、ナノインデンテーション試験中における正確な接触面積の測定ができることになる。
【００４５】
図２は、本実施形態のナノインデンテーション試験用圧子１に取り付ける成形体（圧子膜）２を示しており、図２（ａ）はその底面図、図２（ｂ）はその側面図、図２（ｃ）はその平面図である。硬質膜からなる圧子膜２は、その頂点を２ａとする四角錐形状に突出した突出部の開口面２ｂ側に四角板状の鍔部を有しており、底面側はその中央が凹形状２ｃとなっており（図２（ａ））、平面側はその中央が凸形状となっている（図２（ｃ））。
【００４６】
図３は、本発明を適用した実施形態のナノインデンテーション試験用圧子の製造手順を示す製造工程フロー図である。図５は、上記実施形態の成形体を製造するためのマスク付き単結晶基板を示す模式図である。図６から図８は上記マスク付き単結晶基板に対する異方性エッチング処理の加工状態を示す模式図であり、それぞれ（ａ）は底面図（中央が凹形状）を示し、（ｂ）はＡ−Ａ線断面図を示している。また、図９から図１３は圧子１を製造する加工状態を示す模式図であり、それぞれ（ａ）は底面図を示し、（ｂ）はＡ−Ａ線断面図を示している。図３に示す製造工程フロー図に沿って、本実施形態のナノインデンテーション試験用圧子の製造手順を以下に説明する。
【００４７】
本実施形態のナノインデンテーション試験用圧子の製造手順は、符号Ｓ１から符号Ｓ９までの工程からなる（図３）。符号Ｓ１から符号Ｓ３までの工程は、圧子膜２を製造するための凹型９を作製する工程である。本実施形態では、最初に図５に示すように、単結晶基板９の上面９ａに、例えば窓８ｍとしたマスク８を形成する処理を行い（符号Ｓ１）、エッチングする。前記単結晶基板としては、シリコン（Ｓｉ）やガリウムヒ素（ＧａＡｓ）、リン酸カリウム（ＫＨ２ＰＯ４）等が挙げられる。本実施形態では、単結晶基板９の上面９ａに所定間隔でマトリックス状に凹型が形成される（図５）。単結晶基板としてＳｉを使用した場合は、圧子の稜角は９０°になる。
【００４８】
図６から図１０は、図５に示す単結晶基板９の一部を抜き出して表示している。図６（ａ）（ｂ）から図１０（ａ）（ｂ）は、四角錐形状の圧子を作製するための手順を示している。この実施形態では、シリコン（Ｓｉ）の単結晶基板９のＳｉの上面９ａを（１００）面としており、これは型をビッカース（Vickers）圧子と類似形状の四角錐形状の圧子とするためである。前記マスキング処理により形成されるマスク８としては、窒化シリコン膜や高分子膜（レジスト）等が挙げられる。マスク８ｍを円形状（○）にした場合、マスキングされた場所以外の部分を異方性エッチング処理することで、結晶構造に基づく特定方向のみをエッチングすることができる。そのため、円形状の外側のところまでエッチング領域が広がり、それに外挿する正方形状（□）の符号８ｎまでが最終的なエッチング領域となる。あるいは、その外挿する正方形でその端部が符号８ｎとなるマスクを使用することでもよい。この正方形マスクを利用し、エッチング寸法を合わせる場合には、基板の結晶方位と正方形の方向を厳密に合わせる必要がある。このため、円形状マスクの方が高い寸法精度で四角錐を作製できることになり、好ましい。
【００４９】
上記の他の例として、図６（ｃ）（ｄ）から図１０（ｃ）（ｄ）は、三角錐形状の圧子を作製するための手順を示している。この実施形態では、シリコン（Ｓｉ）の単結晶基板９のＳｉの上面９ａを（１１１）面としており、これは型をベルコビッチ（Berkovich）圧子と類似形状の三角錐形状の圧子とするためである。前記マスキング処理により形成されるマスク８としては、窒化シリコン膜や高分子膜（レジスト）等が挙げられる。マスク８ｍを円形状（○）にした場合には、異方性エッチング処理することで、結晶構造に基づく特定方向のみがエッチング処理され、それに外挿する正三角形（△）８ｐが最終的なエッチング領域となる。よって、マスク８としては、円形状でその内径が符号８ｍとなるマスクを使用することでもよいし、それに外挿する正三角形状８ｐのマスクを使用することでもよい。このときもエッチング寸法を合わせる場合には、基板の結晶方位と正三角形の方向を厳密に合わせる必要がある。このため、円形状マスクの方が高い寸法精度で三角錐にできることになり、好ましい。
【００５０】
エッチングの寸法精度を高める観点から、前記異方性エッチング処理（符号Ｓ２）としては、ウエットエッチングを行う。前記異方性エッチング処理のエッチング材料としては、水酸化カリウム（ＫＯＨ）、水酸化ナトリウム（ＮａＯＨ）、水酸化セシウム（ＣｓＯＨ）、アンモニア水（ＮＨ４ＯＨ）水酸化テトラメチルアンモニウム（ＴＭＡＨ）、エチレンジアミンピロカテコール（ＥＤＰ）、ヒドラジン（Ｎ２Ｈ４）アンモニア（ＮＨ４ＯＨ）＋過酸化水素水（Ｈ２Ｏ２）＋水（Ｈ２Ｏ）液、硫酸（Ｈ２ＳＯ４）＋過酸化水素水（Ｈ２Ｏ２）＋水（Ｈ２Ｏ）液、臭素（Ｂｒ２）＋メタノール（ＣＨ３ＯＨ）液などが挙げられる。本実施形態では前記異方性エッチング処理のエッチング材料として水酸化カリウムを使用する。
【００５１】
図７は、異方性エッチング処理（符号Ｓ２）の途中状態を示しており、前記異方性エッチング処理をここで終了することで多角錐台形状と対応した底形状の凹型９となる。図８は、異方性エッチング処理（符号Ｓ２）の終了状態を示しており、前記異方性エッチング処理を十分に施すことで多角錐形状と対応した底形状の凹型９が得られる。そして、異方性エッチング処理（符号Ｓ２）の後、等方性エッチング処理（符号Ｓ３）を行う。本実施形態によれば、凹型９の底に所望の丸みを形成するので、製造される成形体先端２ａの曲率半径を大きくする方向で適宜制御することができ、成形体先端２ａの曲率半径を５００ｎｍ以内で丸く制御し被測定試料の材質や形状に応じた最適な寸法形状とすることが容易である。そして、エッチング処理（符号Ｓ３）の後、マスク８を除去して凹型９とする（図９）。
【００５２】
前記凹型９の成形後、前記凹型９上にナノダイヤモンド粒子を塗布して多結晶ダイヤモンドの核とするか、あるいはナノダイヤモンド粒子の塗布量を多くして、焼結用のダイヤモンド層を形成する（符号Ｓ４）。前記ナノダイヤモンド粒子を塗布する方法としては、スピンコート法、ディップコート法、スプレーコート法等が挙げられる。その後、前記凹型９上に多結晶ダイヤモンドの膜を熱ＣＶＤ法によって堆積させて硬質膜を形成する（符号Ｓ５）。これにより、圧子先端となる部分の高密度化を可能とすることができる。この方法によって、従来法では十分な硬さが得られなかった型に接している先端となる膜部分にも大きな硬さを持たせることができ、実用的な圧子先端部分が作製できる。また、凹型９との界面にナノダイヤモンド粒子があることから、膜２と単結晶基板９との密着力が下がり凹型９からの離型が容易となる。熱ＣＶＤの温度範囲は５００℃から８００℃に設定する。図１０は、凹型９上に硬質膜２が形成されている状態を示す模式図である。本実施形態によれば、前記凹型９は既知の半導体製造プロセスによって、大きな単結晶基板上に同時に多数製造することができ、前記凹型９から同様な寸法形状の前記成形体２を多数製造することができる。
【００５３】
前記硬質膜形成（符号Ｓ５）の後、膜２を保持するため、窒化アルミなどからなる中間基材３を導電性接着剤６により接着する（符号Ｓ６）。導電性接着剤６は、エポキシ、アクリル、ポリアミド、ポリイミド等に、金、銀、カーボン等の導電性物質をフィラーとして含有した接着剤である。そして、凹型９上に形成された圧子膜となる成形体２の凹み面上に接着剤６を塗布して、その上に中間基材３を取り付けて、適宜加圧・加熱することで成形体の上面２ｂと中間基材の下面３ａとを接着固定する（図１１）。
【００５４】
中間基材接着（符号Ｓ６）の後、中間基材３及び硬質膜２からなるチップを個別に分断するため、中間基材３に切り出し加工を行う（符号Ｓ７）。本実施形態では、ダイシング加工により、中間基材３の厚み方向に所定深さの切り込み（切り溝）３ｅを入れる（図１２）。切り出し加工（符号Ｓ７）の後、凹型除去加工を行う（符号Ｓ８）。本実施形態では、単結晶基板９をエッチングにより取り除く。そして、中間基材３に設けられた切り溝３ｅを起点に割ることで、１つの凸形状のチップを容易に作製することができる（図１３）。ここで、チップとは、導電性接着剤６を介して一つの凸形状の硬質膜２に中間基材３が貼り付けられた状態の部品を指す。そして、図１３に示すチップの凸部を下にして、その部分が欠けない程度の硬さのフィルムの上に載せる。前記フィルムとしては、例えばポリアミドやポリイミドなどが挙げられる。前記フィルムは加熱することができるように加熱ステージ上にセットする。そして、前記中間基材３の上面３ｂに導電性接着剤７を塗っておく。導電性接着剤７は、エポキシ、アクリル、ポリアミド、ポリイミド等に、金、銀、カーボン等の導電性物質をフィラーとして含有した接着剤である。導電性接着剤７の塗布量は、成形体２の表面に接着剤７がたれないように適量塗布する。
【００５５】
予めナノインデンテーション試験機に前記チップを取り付ける測定用ホルダー４をセットしておき、前記試験機に備え付けの光学顕微鏡で、前記フィルム上の成形体２の凸部分中央位置となる前記中間基材３の上面３ｂ中央の真上に位置合わせをする。位置合わせは前記試験機に付設された顕微鏡を見ながらマニュアル操作する。そして、チップの中間基材３の上面３ｂに測定用ホルダー４の下面を押し当てて接着する。室温で硬化する接着剤の場合は、その場で接着が完了する。加熱して硬化する接着剤の場合は、測定用ホルダー４を冷却して接着剤を完全硬化させる。この方法では、前記試験機のステージの位置決め精度により、測定用ホルダー４の中心軸と成形体２の多角形の頂点のずれが発生するが、前記試験機は１ミクロン程度の位置決め精度を持っているため、非常に高い精度で成形体２を測定用ホルダー４に取り付けることができる。これら一連のプロセスにて、圧子膜２を持つチップが測定用ホルダー４に固定されたナノインデンテーション試験用圧子１が出来上がる。
【００５６】
上述した実施形態のナノインデンテーション試験用圧子の製造手順の他の例を示す製造工程フロー図を図４に示す。ここで、同一の符号からなる工程は同様の作業を示しており、その説明を省略する。図４に示す製造工程フローは、先端形状が丸い成形体２や先端形状が平面となった成形体２を得るための等方性エッチング処理を行っていない。また、製造工程を単純化するために、ナノダイヤモンド粒子の塗布は行わず、中間基材３は予め切り込みが入っているか、あるいは１つずつ予め分断された状態で硬質膜２の面に接着する。このように、図３の製造工程フローに示す、等方性エッチング（符号Ｓ３）、ナノダイヤモンド粒子塗布（符号Ｓ４）、切り出し加工（符号Ｓ７）は、作製する圧子の加工内容に応じて適宜省く場合がある。
【００５７】
本実施形態の圧子の例として、台形状の成形体２を図１４に示す。図１４（ａ）は側面図、図１４（ｂ）は平面図である。図１４に示す成形体２は、その先端面２ｄが平面となった四角錐台形状を呈しており、電子部品のバンプ材などの強度測定に好適である。
【００５８】
上記実施形態の圧子の例として、四角錐形状の成形体２を図１５に示す。図１５（ａ）は平面図、図１５（ｂ）は正面図、図１５（ｃ）はＡ−Ａ断面図、図１５（ｄ）はＢ−Ｂ断面図である。図１５に示す成形体２は、ビッカース圧子に似た四角錐形状で、マスク８としては、円８ｍ、あるいは面内の結晶方向に沿ってそれの外側に接する正方形状（□）８ｎとなるマスクを使用し（図６から図８を参照）、Ｓｉの（１００）面に対して前記異方性エッチング処理を施すことで、前記成形体の先端部分の対面角を７１°(７０．５°)としており（図１５（ｃ））、前記成形体の先端部分の対稜角を正確な９０°としている（図１５（ｄ））。
【００５９】
上記実施形態の圧子の例として、三角錐形状の成形体２を図１６に示す。図１６（ａ）は平面図、図１６（ｂ）は正面図、図１６（ｃ）はＡ−Ａ断面図である。図１６に示す成形体２は、ベルコビッチ圧子に似た三角錐形状の成形体２で、マスク８としては、その端部が円状の符号８ｍ、あるいは、面内の結晶方向に沿ってそれの外側に接する正三角形状（△）８ｐとなるマスクを使用し（図６から図８を参照）、Ｓｉの（１１１）面に対して前記異方性エッチング処理を施すことで、前記成形体の先端部分の稜角を正確な９０°としている（図１６（ｃ））。
【００６０】
（実施例）
上述した実施形態の圧子の製造方法を適用し、Ｓｉの（１００）面を利用して作製した凹型９の上にダイヤモンド膜２を堆積させた成形体の稜線方向で切り出した断面部分の透過電子顕微鏡像を図２０に示す。この画像からダイヤモンド膜２の先端半径ｒｓが約２０ｎｍとなっていることが分かる。また、ダイヤモンド膜２の先端部分の対稜角が正確な９０°となっており、本発明のプロセスにより先端の尖った理想的な成形体２が作製できることが分かった。
【００６１】
次に、圧子先端半径の異なる圧子を用いてガラス標準片（種別ＢＫ７）をナノインデンテーション試験した荷重変位曲線の結果と使用したそれぞれの圧子形状から標準片が接している高さｈｃを求めた。図２１は、ナノインデンテーション試験の押込み深さｈとその標準片が接している高さｈｃとの比率Ｒｐ（＝ｈｃ／ｈ）の関係を示している。ここで、符号Ｖ１は先端半径ｒｓが２４０〜３１０ｎｍのビッカース（Vickers）型圧子であり、符号Ｖ２は先端半径ｒｓが２７０〜３６０ｎｍのビッカース（Vickers）型圧子である。符号Ｂ１は先端半径ｒｓが３００〜４００ｎｍのベルコビッチ（Berkovich）型圧子である。
Ｒｐが１よりも小さい場合は、ｈよりｈｃが小さいということであるから、シンクインの状態を表している。Ｒｐが１よりも大きい場合は、ｈよりｈｃが大きいということであるから、パイルアップの状態を表している。この結果から、ガラス標準片（種別ＢＫ７）においても、Ｒｐが１付近で一定しているのではなく、ｈが１００ｎｍ以下の領域で最小で０．６と大きなシンクイン現象が起きていることが分かる。特に、ビッカース（Vickers）型圧子では先端半径ｒｓが大きいほど、大きなシンクイン現象が起きていることが分かる。一方、符号Ｂ１のベルコビッチ（Berkovich）型圧子は、符号Ｖ１とＶ２のビッカース（Vickers）型圧子よりもシンクイン現象の影響を受けにくい傾向を示しているが、それでもｈが１０ｎｍではＲｐの値が０．６７と小さい値となっている。実際の試験では、この接触状態の面を基準面として、試験片の硬さを求めることになるので、材料によっては大きな誤差を生じる。上記の結果から、その先端が尖っている圧子のほうが、ｈが浅い領域でのＲｐ値が１に近く、高精度な試験が可能であることが分かる。よって、圧子先端角度がビッカース（Vickers）型圧子の１３６°からベルコビッチ（Berkovich）型圧子の１１５°、さらに本発明の７１°あるいは９０°になることで、ｈが浅い領域でのＲｐ値を１に近い値に改善できることになる。
【００６２】
つまり、同じ形状の圧子では先端の尖った理想的な多角錐の形状になるにしたがって、標準片のＲｐが広範囲に１に近づき試験精度が上がることが分かる。また、異なる形状の圧子では、圧子先端角度が鋭角になるにしたがって、広範囲で標準片のＲｐ値が１に近づき、試験精度が上がることが分かる。そのため、本発明の形状の圧子を使用することで、従来よりも高精度な試験が可能になる。
【００６３】
上述の本実施形態によれば、従来技術では作製できなかった先端形状が尖った圧子や、先端形状が平面となった圧子の製造が可能となり、同様な寸法形状の圧子を同時に多数個製造することができる。さらに、前記圧子先端の曲率半径が５００ｎｍ以下の圧子を再現性良く容易に作製することができ、前記圧子先端の曲率半径を２０ｎｍ以下とすることも可能である。また、実施例から、圧子の角度が従来の圧子の１３６°や１１５°から７１°及び９０°と鋭角になっていることとの相乗効果によって、試験片（標準片）のシンクインやパイルアップの影響を受け難くなり、精度良くナノインデンテーション試験を行うことができる新規なナノインデンテーション試験用圧子を製造することができることが分かった。
【００６４】
以上、本発明は上述した実施の形態に限定されるものではない。成形体は鍔部を有さない三角錐、四角錐、三角錐台、四角錐台とすることもできる。また、中間基材を介さずに、成形体と測定ホルダーとを直接付けることも可能である。このように、本発明は、その趣旨を逸脱しない範囲で適宜変更が可能であることは言うまでもない。
【符号の説明】
【００６５】
１                    ナノインデンテーション試験用圧子（圧子）、
２                    成形体（硬質膜）、
３                    中間基材、
４                    ホルダー、
８                    マスク、
９                    凹型（単結晶基板）
【図１】
2014240851.tif 000003
【図２】
2014240851.tif 000004
【図３】
2014240851.tif 000005
【図４】
2014240851.tif 000006
【図５】
2014240851.tif 000007
【図６】
2014240851.tif 000008
【図７】
2014240851.tif 000009
【図８】
2014240851.tif 000010
【図９】
2014240851.tif 000011
【図１０】
2014240851.tif 000012
【図１１】
2014240851.tif 000013
【図１２】
2014240851.tif 000014
【図１３】
2014240851.tif 000015
【図１４】
2014240851.tif 000016
【図１５】
2014240851.tif 000017
【図１６】
2014240851.tif 000018
【図１７】
2014240851.tif 000019
【図１８】
2014240851.tif 000020
【図１９】
2014240851.tif 000021
【図２０】
2014240851.tif 000022
【図２１】
2014240851.tif 000023